СПОСОБ ИЗГОТОВЛЕНИЯ ПЛОСКОГО ИЗДЕЛИЯ ИЗ ЭЛЕКТРОТЕХНИЧЕСКОЙ СТАЛИ И ПЛОСКОЕ ИЗДЕЛИЕ ИЗ ЭЛЕКТРОТЕХНИЧЕСКОЙ СТАЛИ

1. Способ изготовления плоского изделия из электротехнической стали с ориентированным зерном с минимизированными величинами магнитных потерь, включающий следующие рабочие этапы:
a) подготовка плоского изделия из электротехнической стали,
b) нанесение слоя содержащего фосфат изоляционного раствора, по меньшей мере, на одну поверхность плоского изделия из электротехнической стали и обжиг нанесенного слоя,
отличающийся тем, что после первого проведения рабочего этапа b) рабочий этап b) повторяют, по меньшей мере, еще один раз и из нанесенных друг за другом и друг на друга и обожженных слоев содержащего фосфат изоляционного раствора образуют изоляционное покрытие.
2. Способ по п.1, отличающийся тем, что наносимый в каждом из рабочих этапов b) содержащий фосфат изоляционный раствор содержит коллоидный компонент.
3. Способ по п.2, отличающийся тем, что коллоидный компонент является коллоидным диоксидом кремния.
4. Способ по любому из пп.1-3, отличающийся тем, что изоляционных раствор содержит монофосфат алюминия и/или магния.
5. Способ по п.1 или 2, отличающийся тем, что изоляционный раствор содержит, по меньшей мере, один ингибитор травления и, по меньшей мере, одно смачивающее средство.
6. Способ по п.1 или 2, отличающийся тем, что изоляционный раствор содержит в качестве добавки, по меньшей мере, один стабилизатор (А) коллоидов.
7. Способ по п.1 или 2, отличающийся тем, что при проводимом в рабочем этапе b) обжиге температура обжига составляет, по меньшей мере, 300°С.
8. Способ по п.1 или 2, отличающийся тем, что при последнем повторении проводимого в рабочем этапе b) обжиге температура обжига составляет, по меньшей мере, 700°С.
9. Способ по п.1 или 2, отличающийся тем, что при проводимом в рабочем этапе b) обжиге температура обжига составляет каждый раз не более 900°С.
10. Способ по п.1 или 2, отличающийся тем, что повторное исполнение рабочего этапа b) происходит в технологической линии, в которой, следуя друг за другом по одной линии, в соответствующем числу повторений числе установлены устройства для нанесения и отжига изоляционного раствора и через них в непрерывном порядке пропускается предназначенный для нанесения на него покрытия плоское изделие из электротехнической стали.
2
2
2
11. Способ по п.1 или 2, отличающийся тем, что в случае, когда имеющееся на готовом плоском изделии из электротехнической стали фосфатное изолирующее покрытие имеет толщину D до 3 мкм, удельная плотность r этого фосфатного изоляционного покрытия бывает ≥ 5 г/м, в то время как при толщине D больше 3 мкм для удельной плотности r фосфатного изоляционного покрытия имеет силу: r[г/м]>3/5 г/мкм/м∙D [мкм].
2
2
2
12. Способ по п.11, отличающийся тем, что в случае, когда удельная плотность r имеющегося на готовом плоском изделии из электротехнической стали фосфатного изолирующего покрытия ≥ 5 г/м, для оказываемого изоляционным покрытием растягивающего напряжения имеет силу: Z[MПa]>7/6 МПа∙м/г∙r[г/м].
2
2
2
13. Плоское изделие из электротехнической стали с ориентированным зерном, которое имеет, по меньшей мере, на одной из своих поверхностей обожженное фосфатное изоляционное покрытие, отличающееся тем, что в случае, когда толщина D фосфатного изоляционного покрытия бывает ≤ 3 мкм, удельная плотность r фосфатного изоляционного покрытия бывает ≥ 5 г/м, в то время как при толщине D>3 мкм для удельной плотности r фосфатного изоляционного покрытия имеет силу: r[г/м]>3/5 г/мкм/м∙D [мкм].
2
2
2
14. Плоское изделие по п.13, отличающееся тем, что в случае, когда удельная плотность r фосфатного изоляционного покрытия бывает ≥ 5 г/м, для оказываемого этим покрытием растягивающего напряжения Z имеет силу: Z[МПа]>7/6 MПa∙м/г∙r[г/м].
15. Плоское изделие по п.13 или 14, отличающееся тем, что между стальным субстратом и фосфатным изоляционным покрытием предусмотрен слой форстерита.